触媒層、電解質膜及び触媒層が順次積層された触媒層-電解質膜積層体の片面又は両面に、燃料電池用ガス拡散層が積層されている燃料電池用膜-電極接合体であって、前記燃料電池用ガス拡散層は、第1の導電層、及び第2の導電層を有する積層体からなり、且つ、前記触媒層と前記第1の導電層とが接するように前記触媒層-電解質膜積層体上に積層されており、前記第1の導電層は、少なくとも導電性炭素粒子、並びにガラス転移温度が、触媒層中に含まれる水素イオン伝導性高分子電解質のガラス転移温度以下、及び電解質膜を構成する水素イオン伝導性樹脂のガラス転移温度以下の少なくとも1つを満たす高分子重合体を含み、且つ、前記第2の導電層は、少なくとも導電性炭素繊維、並びにガラス転移温度が、触媒層中に含まれる水素イオン伝導性高分子電解質のガラス転移温度以下、及び電解質膜を構成する水素イオン伝導性樹脂のガラス転移温度以下の少なくとも1つを満たす高分子重合体を含み、前記第1の導電層中の高分子重合体は、第2の導電層と接する表面よりも触媒層と接する表面に密に存在し、且つ、前記第2の導電層中の高分子重合体は、第1の導電層と接しない面よりも第1の導電層と接する表面に密に存在する、燃料電池用膜-電極接合体。第1の導電層中の前記高分子重合体のガラス転移温度が、触媒層中に含まれる水素イオン伝導性高分子電解質のガラス転移温度以下で、且つ、電解質膜を構成する水素イオン伝導性樹脂のガラス転移温度以下である、請求項1に記載の燃料電池用膜-電極接合体。第2の導電層中の前記高分子重合体のガラス転移温度が、触媒層中に含まれる水素イオン伝導性高分子電解質のガラス転移温度以下で、且つ、電解質膜を構成する水素イオン伝導性樹脂のガラス転移温度以下である、請求項1又は2に記載の燃料電池用膜-電極接合体。請求項1~3のいずれかに記載の燃料電池用膜-電極接合体の製造方法であって、I基材上に、少なくとも導電性炭素粒子、並びにガラス転移温度が、触媒層中に含まれる水素イオン伝導性高分子電解質のガラス転移温度以下、及び電解質膜を構成する水素イオン伝導性樹脂のガラス転移温度以下の少なくとも1つを満たす高分子重合体を含む第1の導電層形成用ペースト組成物を塗布及び乾燥させた後に、基材から第1の導電層を剥離し、片側表面に反対側表面よりも高分子重合体が密に存在する第1の導電層を作製する工程、II基材上に、少なくとも導電性炭素繊維、並びにガラス転移温度が、触媒層中に含まれる水素イオン伝導性高分子電解質のガラス転移温度以下、及び電解質膜を構成する水素イオン伝導性樹脂のガラス転移温度以下の少なくとも1つを満たす高分子重合体を含む第2の導電層形成用ペースト組成物を塗布及び乾燥させた後に、基材から第2の導電層を剥離し、片側表面に反対側表面よりも高分子重合体が密に存在する第2の導電層を作製する工程、及びIII触媒層-電解質膜積層体の片面又は両面に、第1の導電層の高分子重合体が密な表面と触媒層とが対向し、第2の導電層の高分子重合体が密な表面と第1の導電層の高分子重合体が疎な表面とが対向するように、第1の導電層及び第2の導電層をこの順に配置し、熱プレスして一体化する工程を備える、燃料電池用膜-電極接合体の製造方法。工程IIIにおいて、熱プレスの温度が触媒層中に含まれる水素イオン伝導性高分子電解質のガラス転移温度以下、及び電解質膜を構成する水素イオン伝導性樹脂のガラス転移温度以下の少なくとも1つを満たす、請求項4に記載の燃料電池用膜-電極接合体の製造方法。工程IIIにおいて、熱プレスの温度が触媒層中に含まれる水素イオン伝導性高分子電解質のガラス転移温度以下で、且つ、電解質膜を構成する水素イオン伝導性樹脂のガラス転移温度以下である、請求項4又は5に記載の燃料電池用膜-電極接合体の製造方法。請求項1~3のいずれかに記載の燃料電池用膜-電極接合体を備える固体高分子形燃料電池。本発明は、触媒層-導電性多孔質層間、導電性多孔質層-導電性多孔質基材間における位置ずれを抑えた燃料電池用膜-電極接合体を提供することを目的とする。本発明者らは、上記課題に鑑み、ガス拡散層に所望の性能を付与すべく、鋭意研究を重ねてきた。その結果、特定の成分を含む第1の導電層及び第2の導電層を有するガス拡散層を使用することにより、上記課題を解決できる膜-電極接合体を提供できることを見出した。具体的には、第1の導電層中の高分子重合体ガラス転移温度は触媒層中に含まれる水素イオン伝導性高分子電解質のガラス転移温度以下、及び電解質膜を構成する水素イオン伝導性樹脂のガラス転移温度以下の少なくとも1つを満たすが、第2の導電層と接する面よりも触媒層に接する面に密に存在し、且つ、第2の導電層中の高分子重合体ガラス転移温度は触媒層中に含まれる電解質のガラス転移温度以下、及び電解質膜を構成する水素イオン伝導性樹脂のガラス転移温度以下の少なくとも1つを満たすが、第1の導電層と接しない面よりも第1の導電層と接する表面に密に存在するように、ガス拡散層を触媒層-電解質膜積層体に積層させることで、触媒層中の水素イオン伝導性高分子電解質と電解質膜を構成する樹脂とに影響を与えない程度の低温プレスによる接合を可能とし、さらに、各部材の位置ずれを抑制した膜-電極接合体を提供することができる。本発明は、このような知見に基づき完成されたものである。すなわち、本発明は、下記の燃料電池用膜-電極接合体及びそれを用いた固体高分子形燃料電池に係る。項1.触媒層、電解質膜及び触媒層が順次積層された触媒層-電解質膜積層体の片面又は両面に、燃料電池用ガス拡散層が積層されている燃料電池用膜-電極接合体であって、前記燃料電池用ガス拡散層は、第1の導電層、及び第2の導電層を有する積層体からなり、且つ、前記触媒層と前記第1の導電層とが接するように前記触媒層-電解質膜積層体上に積層されており、前記第1の導電層は、少なくとも導電性炭素粒子、並びにガラス転移温度が、触媒層中に含まれる水素イオン伝導性高分子電解質のガラス転移温度以下、及び電解質膜を構成する水素イオン伝導性樹脂のガラス転移温度以下の少なくとも1つを満たす高分子重合体を含み、且つ、前記第2の導電層は、少なくとも導電性炭素繊維、並びにガラス転移温度が、触媒層中に含まれる水素イオン伝導性高分子電解質のガラス転移温度以下、及び電解質膜を構成する水素イオン伝導性樹脂のガラス転移温度以下の少なくとも1つを満たす高分子重合体を含み、前記第1の導電層中の高分子重合体は、第2の導電層と接する表面よりも触媒層と接する表面に密に存在し、且つ、前記第2の導電層中の高分子重合体は、第1の導電層と接しない面よりも第1の導電層と接する表面に密に存在する、燃料電池用膜-電極接合体。項2.第1の導電層中の前記高分子重合体のガラス転移温度が、触媒層中に含まれる水素イオン伝導性高分子電解質のガラス転移温度以下で、且つ、電解質膜を構成する水素イオン伝導性樹脂のガラス転移温度以下である、項1に記載の燃料電池用膜-電極接合体。項3.第2の導電層中の前記高分子重合体のガラス転移温度が、触媒層中に含まれる水素イオン伝導性高分子電解質のガラス転移温度以下で、且つ、電解質膜を構成する水素イオン伝導性樹脂のガラス転移温度以下である、項1又は2に記載の燃料電池用膜-電極接合体。項4.項1~3のいずれかに記載の燃料電池用膜-電極接合体の製造方法であって、I基材上に、少なくとも導電性炭素粒子、並びにガラス転移温度が、触媒層中に含まれる水素イオン伝導性高分子電解質のガラス転移温度以下、及び電解質膜を構成する水素イオン伝導性樹脂のガラス転移温度以下の少なくとも1つを満たす高分子重合体を含む第1の導電層形成用ペースト組成物を塗布及び乾燥させた後に、基材から第1の導電層を剥離し、片側表面に反対側表面よりも高分子重合体が密に存在する第1の導電層を作製する工程、II基材上に、少なくとも導電性炭素繊維、並びにガラス転移温度が、触媒層中に含まれる水素イオン伝導性高分子電解質のガラス転移温度以下、及び電解質膜を構成する水素イオン伝導性樹脂のガラス転移温度以下の少なくとも1つを満たす高分子重合体を含む第2の導電層形成用ペースト組成物を塗布及び乾燥させた後に、基材から第2の導電層を剥離し、片側表面に反対側表面よりも高分子重合体が密に存在する第2の導電層を作製する工程、及びIII触媒層-電解質膜積層体の片面又は両面に、第1の導電層の高分子重合体が密な表面と触媒層とが対向し、第2の導電層の高分子重合体が密な表面と第1の導電層の高分子重合体が疎な表面とが対向するように、第1の導電層及び第2の導電層をこの順に配置し、熱プレスして一体化する工程を備える、燃料電池用膜-電極接合体の製造方法。項5.工程IIIにおいて、熱プレスの温度が触媒層中に含まれる電解質のガラス転移温度以下、及び電解質膜を構成する水素イオン伝導性樹脂のガラス転移温度以下の少なくとも1つを満たす、項4に記載の燃料電池用膜-電極接合体の製造方法。項6.工程IIIにおいて、熱プレスの温度が触媒層中に含まれる電解質のガラス転移温度以下で、且つ、電解質膜を構成する水素イオン伝導性樹脂のガラス転移温度以下である、項4又は5に記載の燃料電池用膜-電極接合体の製造方法。項7.項1~3のいずれかに記載の燃料電池用膜-電極接合体を備える固体高分子形燃料電池。1.燃料電池用膜-電極接合体本発明の膜-電極接合体は、ガス拡散層が、触媒層、電解質膜及び触媒層が順次積層された触媒層-電解質膜積層体の片面又は両面に、積層されている。1燃料電池用ガス拡散層本発明で使用する燃料電池用ガス拡散層は、第1の導電層及び第2の導電層を有する積層体からなる。第1の導電層は、少なくとも導電性炭素粒子及び高分子重合体を含有する層であり、第2の導電層は、少なくとも導電性炭素繊維及び高分子重合体を含有する層である。<第1の導電層>第1の導電層は、少なくとも導電性炭素粒子及び高分子重合体を含有する。また、第1の導電層の厚みは限定的ではないが、通常1μm~150μm程度、好ましくは5μm~100μm程度とすればよい。本発明では、第1の導電層を設けることで、ガス拡散特性や水管理特性に優れたガス拡散層を形成することができる。導電性炭素粒子導電性炭素粒子は、導電性を有する炭素材であれば特に限定されず、公知又は市販のものを使用できる。例えば、チャンネルブラック、ファーネスブラック、ケッチェンブラック、アセチレンブラック、ランプブラック等のカーボンブラック;黒鉛;活性炭等が挙げられる。これらは、1種単独又は2種以上で用いることができる。これらの導電性炭素粒子を含有することにより、ガス拡散層の導電性を向上させることができる。導電性炭素粒子としてカーボンブラックを使用する場合には、カーボンブラックの平均粒子径算術平均粒子径は限定的でなく、通常5nm~200nm程度、好ましくは5nm~100nm程度とすればよい。またカーボンブラックの凝集体を使用する場合は、10~600nm程度、好ましくは50~500nm程度とすればよい。また、黒鉛、活性炭等を使用する場合は、平均粒子径は500nm~40μm程度、好ましくは1μm~35μm程度とすれば良い。この導電性炭素粒子の平均粒子径は、例えば、粒子径分布測定装置LA-920:株堀場製作所製等により測定できる。高分子重合体高分子重合体としては、ガラス転移温度Tgが、触媒層中に含まれる水素イオン伝導性高分子電解質のガラス転移温度以下、及び電解質膜を構成する水素イオン伝導性樹脂のガラス転移温度Tg以下の少なくとも1つを満たす樹脂本発明にいう樹脂とは、エラストマー等も含む概念であるであれば限定的ではなく、公知又は市販のものを使用できる。なお、高分子重合体のガラス転移温度は、具体的には、-30~220°C程度が好ましく、-20~210°C程度がより好ましい。例えば、後述の電解質膜を構成する水素イオン伝導性樹脂と同一のものを使用してもよいし、触媒層中に含まれる水素イオン伝導性高分子電解質等の樹脂成分と同一のものを使用してもよい。具体的には、イオン伝導性高分子樹脂Nafion等、酢酸ビニル樹脂、スチレン-アクリル共重合体樹脂、スチレン-酢酸ビニル共重合体樹脂、エチレン-酢酸ビニル共重合体樹脂、ポリエステル-アクリル共重合体樹脂、ウレタン樹脂、アクリル樹脂、ポリフッ化ビニリデンPVDF等が挙げられる。また、六フッ化プロピレン-フッ化ビニリデン共重合体、三フッ化塩化エチレン-フッ化ビニリデン共重合体等のフッ素ゴム、シリコーンゴム等も挙げられる。これらの高分子重合体は、単独で用いても良いし、2種類以上を組み合わせても良い。高分子重合体としてフッ素ゴム等のエラストマーを使用すれば、第1の導電層の柔軟性を向上させ、さらに、エラストマーのTgが低いために他層との接着性を向上させられる。なお、本明細書において、フッ素ゴムとは、Tgが-30~100°C程度のものである。したがって、多層形導電性多孔質シート、これをガス拡散層として用いる膜-電極接合体等を作製しやすい。また、上記エラストマーは、エラストマーエマルジョンエラストマー粒子を分散させた懸濁液を使用してもよいし、分散媒に溶解させたエラストマーを用いてもよい。エラストマーエマルジョンを使用する場合には、分散媒にエラストマーを分散させて調整するか、市販のものを使用すればよい。分散媒としては、例えば、水、エタノール、プロパノール等が挙げられる。また、分散媒に溶解させたエラストマーを使用する場合の分散媒としては、N-メチルピロリドンNMP、メチルエチルケトンMEK、トルエン、酢酸ビニル、ジメチルアセトアミドDMA、イソプロピルアルコールIPA等が挙げられる。また、第1の導電層に撥水性を付与するため、本発明の効果を妨げない程度においてフッ素系樹脂等の撥水性樹脂を使用することができる。特に、高分子重合体として、撥水性に劣る高分子重合体を使用する場合には、撥水性を向上させるために有効である。このようなフッ素系樹脂としては、例えば、ポリテトラフルオロエチレン樹脂PTFE、フッ化エチレンプロピレン樹脂FEP、パーフルオロアルコキシ樹脂PFA等が挙げられる。本発明において、第1の導電層形成用ペースト組成物には、上記の導電性炭素粒子及び高分子重合体以外にも、本発明の効果を損なわない範囲で、導電性炭素繊維、分散剤、アルコール等を含ませることもできる。なお、Tgの大きい高分子重合体も、本発明の効果を損なわない範囲内であれば、含ませてもよい。導電性炭素繊維導電性炭素繊維を配合することにより、第1の導電層形成用ペースト組成物の塗布表面の面質を向上させることができるだけでなく、強度の高いシート状の第1の導電層を作製することも可能となる。第1の導電層で使用される導電性炭素繊維としては、特に制限されるわけではないが、例えば、気相成長法炭素繊維VGCF登録商標、カーボンナノチューブ、ワイヤーカップ、ワイヤーウォール等が挙げられる。これらの導電性炭素繊維は、単独で用いてもよいし、2種以上を組み合わせて用いてもよい。導電性炭素繊維の繊維径は、特に制限されないが、平均が50~450nm程度、好ましくは100~250nm程度とすればよい。このような導電性炭素繊維を使用することで、ナノオーダーの細かい細孔容積を増加させることができ、ガス拡散性能、排水性向上によるフラッディング耐性等の効果が期待できる。繊維長は限定的でなく、平均が4~50μm、好ましくは10~20μm程度とすればよい。また、アスペクト比は、平均がおよそ5~600程度、好ましくは10~500程度である。なお、導電性炭素繊維の繊維径、繊維長及びアスペクト比は、走査型電子顕微鏡SEM等により測定した画像等により測定できる。分散剤分散剤は、導電性炭素粒子及び高分子重合体を水中で分散させることができるものである限り限定されず、公知又は市販のものが使用できる。このような分散剤としては、例えば、ポリオキシエチレンジスチレン化フェニルエーテル、ポリオキシエチレンアルキレンアルキルエーテル、ポリエチレングリコールアルキルエーテル等のノニオン系分散剤;アルキルトリメチルアンモニウム塩、ジアルキルジメチルアンモニウムクロリド、アルキルピリジウムクロリド等のカチオン系分散剤;ポリオキシエチレン脂肪酸エステル、酸性基含有構造変性ポリアクリレート等のアニオン系分散剤等が挙げられる。これらの分散剤は、1種単独又は2種以上で用いることができる。アルコールアルコールとしては、特に限定されることはなく、公知又は市販のものを使用すればよく、例えば、炭素数1~5程度の1価又は多価のアルコールが挙げられる。具体的には、メタノール、エタノール、1-プロパノール、イソプロパノール、1-ブタノール、1-ペンタノール等が挙げられる。<第2の導電層>第2の導電層は、少なくとも導電性炭素繊維及び高分子重合体を含有する。また、第2の導電層の厚みは限定的ではないが、通常30μm~300μm程度、好ましくは50μm~250μm程度とすればよい。本発明では、第2の導電層を設けることで、膜強度に優れたガス拡散層を形成することができる。導電性炭素繊維導電性炭素繊維を配合することにより、強度の高いシート状の第2の導電層を作製することが可能となる。第2の導電層で使用される導電性炭素繊維は、特に制限されるわけではないが、例えば、PANポリアクリロニトリル系炭素繊維、ピッチ系炭素繊維等が挙げられる。これらの導電性炭素繊維は、単独で用いてもよいし、2種以上を組み合わせて用いてもよい。導電性炭素繊維の繊維径は、特に制限されないが、平均が450nm~20μm程度、好ましくは1μm~15μm程度とすればよい。このような導電性炭素繊維を使用することで、高強度な膜を作製することができ、また、マイクロオーダーの細孔径を形成させることで、高いガス透過性能を得ることができる。繊維長は限定的ではなく、平均が1μm~1mm、好ましくは3μm~600μm程度とすればよい。また、アスペクト比は、平均が2~50程度、好ましくは3~40程度である。なお、導電性炭素繊維の繊維径、繊維長及びアスペクト比は、走査型電子顕微鏡SEM等により測定した画像等により測定できる。高分子重合体高分子重合体としては、上述した第1の導電層に用いられるものと同様のものを使用できる。即ち、第2の導電層に用いられる高分子重合体としては、ガラス転移温度Tgが、触媒層中に含まれる水素イオン伝導性高分子電解質のガラス転移温度以下、及び電解質膜を構成する水素イオン伝導性樹脂のガラス転移温度Tg以下の少なくとも1つを満たす樹脂エラストマー等も含むであれば限定的ではなく、公知又は市販のものを使用できる。なお、高分子重合体のガラス転移温度は、具体的には、-30~220°C程度が好ましく、-20~210°C程度がより好ましい。例えば、後述の電解質膜を構成する水素イオン伝導性樹脂と同一のものを使用してもよいし、触媒層中に含まれる水素イオン伝導性高分子電解質等の樹脂成分と同一のものを使用してもよい。具体的には、イオン伝導性高分子樹脂Nafion等、酢酸ビニル樹脂、スチレン-アクリル共重合体樹脂、スチレン-酢酸ビニル共重合体樹脂、エチレン-酢酸ビニル共重合体樹脂、ポリエステル-アクリル共重合体樹脂、ウレタン樹脂、アクリル樹脂、ポリフッ化ビニリデンPVDF等が挙げられる。また、六フッ化プロピレン-フッ化ビニリデン共重合体、三フッ化塩化エチレン-フッ化ビニリデン共重合体等のフッ素ゴム、シリコーンゴム等も挙げられる。これらの高分子重合体は、単独で用いても良いし、2種類以上を組み合わせても良い。なお、第2の導電層には、弾性と強度とを発現させる目的から、高分子重合体としてエラストマーを使用することが好ましい。本発明において、第2の導電層形成用ペースト組成物には、上記の導電性炭素繊維及び高分子重合体以外にも、本発明の効果を損なわない範囲で、導電性炭素粒子、フッ素系樹脂、分散剤、アルコール等を含ませることもできる。使用できる導電性炭素粒子、フッ素系樹脂、分散剤及びアルコールは、第1の導電層に用いられるものと同様のものを使用できる。<第1の導電層及び第2の導電層の特徴>本発明において、第1の導電層及び第2の導電層は、各層の表裏で高分子重合体成分の存在割合が異なるものである。つまり、第1の導電層又は第2の導電層において、ある片側表面に存在する高分子重合体が、反対側表面よりも密に存在しているものである。なお、本発明では、上記した高分子重合体を2種以上含む場合には、そのうち少なくとも1種の高分子重合体が、ある片側表面に反対側表面よりも密に存在していればよい。第1の導電層及び第2の導電層表面の高分子重合体成分の分布状態は、例えば、エネルギー分散型蛍光X線分析等で各層の両表面を分析することにより確認することができる。また、層断面方向でのエネルギー分散型蛍光X線分析を行うことでも樹脂成分の分布を分析することができる。なお、スチレン-アクリル酸系のゴムを使用する場合等、エネルギー分散型蛍光X線分析では、高分子重合体特有の元素を検出できない場合には、フーリエ変換赤外分光光度計等により当該高分子重合体に起因する官能基を観察すればよい。本発明において、第1の導電層の細孔径分布は、100nm~5μmの細孔容積が、細孔容積全体の50以上であることが好ましい。細孔径分布は、例えば、自動ポロシメーターオートポアIV9500株島津製作所製等により測定することができる。この細孔径分布は、例えば、平均繊維径が50~400nm程度の導電性炭素繊維、高分子重合体、平均粒子径算術平均粒子径が5~200nmの導電性炭素粒子、平均粒子径が500nm~40μmの導電性炭素粒子黒鉛、活性炭等の使用等により達成することができる。また、第2の導電層の細孔径分布は、5~50μmの細孔容積が、細孔容積全体の50以上であることが好ましい。この細孔径分布は、例えば、平均繊維径が450nm~20μm程度の導電性炭素繊維の使用、高分子重合体の使用等により達成することができる。<第1の導電層及び第2の導電層の製造方法>本発明において、第1の導電層は、例えば、第1の導電層形成用ペースト組成物を、基材上に塗布及び乾燥し、基材を剥離することにより得ることができる。第2の導電層も同様に、第2の導電層形成用ペースト組成物を、基材上に塗布及び乾燥し、基材を剥離することにより得ることができる。そして、上記のような方法で第1の導電層及び第2の導電層を形成する場合は、第1の導電層形成用ペースト組成物又は第2の導電層形成用ペースト組成物中に含まれる高分子重合体成分が、ペースト組成物の乾燥時に基材と接していない表面側から基材と接する表面側にかけて偏析を起こす現象を利用して、第1の導電層及び第2の導電層の表面に存在する高分子重合体成分の割合を調整することができる。そのため、使用する高分子重合体の量、ペースト組成物の粘度、高分子重合体としてエラストマーエマルジョンを用いる場合の粒径、乾燥時間、炭素材料導電性炭素粒子、導電性炭素繊維等の比重、炭素材料導電性炭素粒子、導電性炭素繊維等表面の官能基等を調節することで、高分子重合体成分の密度を一方の表面に高めることができる。特に、ペースト組成物の粘度が低く、乾燥時間が長い程、樹脂は偏析を起こし易くなる傾向にある表1参照。含有量第1の導電層形成用ペースト組成物の配合割合は、例えば、導電性炭素粒子導電性炭素繊維を含む場合には、導電性炭素粒子と導電性炭素繊維との合計量100重量部に対して、高分子重合体30~200重量部好ましくは40~150重量部程度、分散剤0~100重量部好ましくは5~50重量部程度、アルコール又は水0~1100重量部好ましくは100~1000重量部程度とすればよい。なお、導電性炭素繊維を含む場合には、導電性炭素粒子と導電性炭素繊維との含有量の比は9:1重量比~1:9重量比程度、特に8:2重量比~2:8重量比程度が好ましい。また、撥水性向上のため、フッ素系樹脂を5~250重量部好ましくは10~200重量部程度含ませてもよい。なお、高分子重合体としてエラストマーエマルジョンを使用する場合には、固形分を上記範囲内とすればよい。なお、第1の導電層形成用ペースト組成物中に、フッ素系樹脂等のTgが大きい樹脂成分を含ませる場合には、高分子重合体とTgが大きい樹脂成分との含有量の比は9:1重量比~4:6重量比程度、特に8:2重量比~5:5重量比程度が好ましい。第2の導電層形成用ペースト組成物の配合割合は、例えば、導電性炭素繊維導電性炭素粒子を含む場合には、導電性炭素粒子と導電性炭素繊維との合計量100重量部に対して、高分子重合体5~150重量部好ましくは10~100重量部程度、分散剤0~100重量部好ましくは5~50重量部程度、アルコール又は水0~500重量部好ましくは10~400重量部程度とすればよい。なお、導電性炭素粒子を含む場合には、導電性炭素粒子と導電性炭素繊維との含有量の比は9:1重量比~1:9重量比程度、特に8:2重量比~2:8重量比程度が好ましい。また、高分子重合体としてエラストマーエマルジョンを使用する場合には、固形分を上記範囲内とすればよい。なお、第2の導電層形成用ペースト組成物中に、Tgが大きい樹脂成分を含ませる場合には、高分子重合体とTgが大きい樹脂成分との含有量の比は9:1重量比~4:6重量比程度、特に8:2重量比~5:5重量比程度が好ましい。第1の導電層形成用ペースト組成物及び第2の導電層形成用ペースト組成物は、上述した成分を含有するものである。基材は、ペースト組成物を塗布できるものであれば特に限定されず、公知又は市販の基材を広く使用することができる。このような基材としては、例えば、ポリイミド、ポリエチレンテレフタレート、ポリパラバン酸アラミド、ポリアミドナイロン、ポリサルホン、ポリエーテルサルホン、ポリフェニレンサルファイド、ポリエーテルエーテルケトン、ポリエーテルイミド、ポリアリレート、ポリエチレンナフタレート、ポリプロピレン等の高分子フィルム等を挙げることができる。また、エチレンテトラフルオロエチレン共重合体ETFE、テトラフルオロエチレン-ヘキサフルオロプロピレン共重合体FEP、テトラフルオロフルオロアルキルビニルエーテル共重合体PFA、ポリテトラフルオロエチレンPTFE等も用いることができる。これらの中でも、耐熱性に優れ、入手のしやすい高分子フィルムが好ましく、例えば、ポリエチレンテレフタレート、ポリエチレンナフタレート、ポリテトラフルオロエチレンPTFE、ポリイミド等のフィルムが好ましい。基材には離型層が積層されていることが好ましい。離型層としては、例えば、公知のワックスから構成されたものが挙げられる。また、離型層が積層された基材として、SiOx、フッ素樹脂等でコーティングされたフィルム等を使用してもよい。基材の厚みは、取り扱い性及び経済性の観点から、通常6~100μm程度、好ましくは10~60μm程度とするのが好ましい。塗布方法としては、公知又は市販のドクターブレード等のブレード、ワイヤーバー、スキージ等の器具やアプリケーター、ダイコート等を用いて塗布すればよい。各ペースト組成物の塗布量は限定的でないが、例えば、第1の導電層では厚みが1~150μm程度、好ましくは5~100μm程度となるようにすればよい。また、第2の導電層では厚みが30μm~300μm程度、好ましくは50μm~250μm程度となるようにすればよい。また、乾燥条件も限定的ではなく、使用する溶剤アルコール等の揮発温度、高分子重合体のガラス転移温度等の条件により適宜変更すればよい。<燃料電池用ガス拡散層の特徴>本発明において、燃料電池用ガス拡散層は、上述の第1の導電層及び第2の導電層を有する積層体からなる。この際、第1の導電層中の高分子重合体は、第2の導電層と接する表面よりも第2の導電層と接しない表面に密に存在し、且つ、第2の導電層中の高分子重合体は、第1の導電層と接しない表面よりも第1の導電層と接する表面に密に存在するように積層されている。このように、本発明では、第2の導電層中の高分子重合体が、第1の導電層と接する表面に多く存在しているため、第1の導電層と第2の導電層との間の接着性を向上させることができる。なお、第1の導電層及び第2の導電層中に、複数の高分子重合体が含まれている場合には、第1の導電層中に含まれる少なくとも1種の高分子重合体が、第2の導電層と接しない表面に密に存在していればよく、第2の導電層中に含まれる少なくとも1種の高分子重合体が、第1の導電層と接する表面に密に存在していればよい。なお、本発明で使用するガス拡散層は、第1の導電層及び第2の導電層を積層し、熱プレスを行うことにより作製することができる。そして、一旦作製した燃料電池用ガス拡散層を後述の触媒層-電解質膜積層体の片面又は両面に積層して一体化させてもよい。また、後述の触媒層-電解質膜積層体の片面又は両面に、第1の導電層、第2の導電層をこの順に積層させ、燃料電池用ガス拡散層の作製と本発明の膜-電極接合体の作製を同時に行ってもよい。<カーボンペーパー等>前記ガス拡散層は、第2の導電層の上に、公知又は市販のガス拡散層カーボンペーパー、カーボンクロス、カーボンフェルト等を形成させてもよい。セパレータの一部が、膜-電極接合体の流路部への入り込みが生じるような場合に、このようなガス拡散層を上記で説明したガス拡散層とは別に設けると特に効果的である。通常用いられるカーボンペーパーの特性について、東レ株製のTGP-H-060を例にとり言及すると、厚み:190μm、電気抵抗:厚み方向80mΩcm、面方向5.8mΩcm、気孔率:78、嵩密度:0.44g/cm3、表面粗さ:8μm等である。カーボンペーパー等の厚みは限定的ではないが、通常50~1000μm程度、好ましくは100~400μm程度とすればよい。カーボンペーパー等は、予め撥水処理が施されたものであることが好ましい。これにより、さらに一段と、カーボンペーパー等の撥水性を向上させることができる。撥水処理としては、例えば、上記のカーボンペーパー等をフッ素系樹脂等が分散した水分散体中に浸漬する方法等が挙げられる。フッ素系樹脂としては、上述したもの等が挙げられる。なお、この際には、水中にフッ素系樹脂を分散させるために、上述した分散剤を用い、フッ素系樹脂及び水系分散剤を含む水系懸濁液として使用することが好ましい。水分散体中のフッ素系樹脂の含有量は限定的でないが、例えば、水100重量部に対して、1~30重量部程度、好ましくは2~20重量部程度とすればよい。2触媒層-電解質膜積層体<電解質膜>電解質膜は、水素イオン伝導性のものであれば限定的ではなく、公知又は市販のものを使用できる。電解質膜の具体例としては、例えば、デュポン社製のNafion登録商標膜、旭硝子株製のFlemion登録商標膜、旭化成株製のAciplex登録商標膜、ゴアGore社製のGoreSelect登録商標膜等が挙げられる。電解質膜の膜厚は、通常20~250μm程度、好ましくは20~150μm程度とすればよい。<触媒層>触媒層は、公知又は市販の白金含有の触媒層カソード触媒又はアノード触媒を使用することができる。具体的には、触媒層は、1触媒粒子を担持させた炭素粒子及び2水素イオン伝導性高分子電解質を含有する触媒層形成用ペースト組成物の乾燥物から構成されるものである。触媒粒子としては、酸化還元反応アノードでの水素の酸化及びカソードでの酸素の還元を起こし触媒活性を有するものであれば限定されるものではなく、例えば、白金、白金合金、白金化合物等が挙げられる。白金合金としては、例えば、ルテニウム、パラジウム、ニッケル、モリブデン、イリジウム、鉄、コバルトから選ばれる少なくとも1種の金属と、白金との合金等が挙げられる。また、水素イオン伝導性高分子電解質としては、例えば、パーフルオロスルホン酸系のフッ素イオン交換樹脂、より具体的には、炭化水素系イオン交換膜のC-H結合をフッ素で置換したパーフルオロカーボンスルホン酸系ポリマーPFS系ポリマー等が挙げられる。触媒層の厚みは限定的ではないが、通常1~100μm程度、好ましくは2~50μm程度とすればよい。なお、触媒層には、撥水剤として、フッ素樹脂や非ポリマー系フッ素材料であるフッ化ピッチ、フッ化カーボン、フッ化黒鉛等を添加することもできる。<触媒層-電解質膜積層体の製造方法>触媒層-電解質膜積層体は、例えば、触媒層と電解質膜とが対面するように触媒層転写フィルムを配置し、加温条件下で加圧して触媒層を電解質膜に転写した後、転写フィルムを剥離することにより製造することができる。なお、この操作を2回繰り返せば、電解質膜の両面に触媒層が積層された触媒層-電解質膜積層体を製造することができるが、作業性等を考慮すると、触媒層を電解質膜の両面に同時に積層するのがよい。転写する際には、触媒層転写フィルムの基材フィルム側から、公知のプレス機等を用いて加圧すればよい。その際の加圧レベルは、転写不良を避けるために、通常0.5~10MPa程度、好ましくは1~8MPa程度がよい。また、この加圧操作の際に、転写不良を避けるために、加圧面を加熱するのが好ましい。加熱温度は、使用する電解質膜の種類により適宜変更すればよい。なお、基材フィルムとしては、特に制限されることはなく、上述の基材と同様のものを使用できる。例えば、ポリイミド、ポリエチレンテレフタレートPET、ポリサルホン、ポリエーテルサルホン、ポリフェニレンサルファイド、ポリエーテルエーテルケトン、ポリエーテルイミド、ポリアリレート、ポリエチレンナフタレートPEN、ポリエチレン、ポリプロピレン、ポリオレフィン等の高分子フィルムを挙げることができる。また、エチレン-テトラフルオロエチレン共重合体ETFE、テトラフルオロエチレン-ヘキサフルオロプロピレン共重合体FEP、テトラフルオロエチレン-パーフルオロアルキルビニルエーテル共重合体PFA、ポリテトラフルオロエチレンPTFE等の耐熱性フッ素樹脂を用いることもできる。これらのなかでも、安価で入手が容易な高分子フィルムが好ましく、ポリエチレンテレフタレート等がより好ましい。基材フィルムの厚さは、基材フィルム上に触媒層を形成させる作業性、経済性等の観点から、通常6~150μm程度、好ましくは12~75μm程度とするのがよい。また、基材フィルムは、離型層が積層されたものであってもよい。離型層としては、例えば、公知のワックスから構成されたもの、公知のSiOx、フッ素系樹脂でコーティングされたプラスチックフィルム等が挙げられる。また、基材フィルム上に離型性の高いフィルムを積層して構成されたもの、例えば、PET基材と耐熱フッ素樹脂基材との積層体等の構造を有しているものでもよい。<燃料電池用膜-電極接合体の製造方法>本発明の燃料電池用膜-電極接合体は、例えば、I基材上に、少なくとも導電性炭素粒子、並びにガラス転移温度が、触媒層中に含まれる電解質のガラス転移温度以下、及び電解質膜を構成する水素イオン伝導性樹脂のガラス転移温度以下の少なくとも1つを満たす高分子重合体を含む第1の導電層形成用ペースト組成物を塗布及び乾燥させた後に、基材から第1の導電層を剥離し、片側表面に反対側表面よりも高分子重合体が密に存在する第1の導電層を作製する工程により、第1の導電層を形成する。そして、II基材上に、少なくとも導電性炭素繊維、並びにガラス転移温度が、触媒層中に含まれる電解質のガラス転移温度以下、及び電解質膜を構成する水素イオン伝導性樹脂のガラス転移温度以下の少なくとも1つを満たす高分子重合体を含む第2の導電層形成用ペースト組成物を塗布及び乾燥させた後に、基材から第2の導電層を剥離し、片側表面に反対側表面よりも高分子重合体が密に存在する第2の導電層を作製する工程により、第2の導電層を形成する。さらに、III触媒層-電解質膜積層体の片面又は両面に、第1の導電層の高分子重合体が密な表面と触媒層とが対向し、第2の導電層の高分子重合体が密な表面と第1の導電層の高分子重合体が疎な表面とが対向するように、第1の導電層及び第2の導電層をこの順に配置し、熱プレスして一体化する工程により、本発明の膜-電極接合体が得られる。上記工程IIIにおいて、熱プレスの温度は、触媒層中に含まれる電解質のガラス転移温度以下、及び電解質膜を構成する水素イオン伝導性樹脂のガラス転移温度以下の少なくとも1つを満たせばよいが、触媒層中に含まれる電解質のガラス転移温度以下で、且つ、電解質膜を構成する水素イオン伝導性樹脂のガラス転移温度以下であることが好ましい。具体的には、触媒層中に含まれる電解質及び電解質膜を構成する水素イオン伝導性樹脂がナフィオンである場合には、30~130°C程度が好ましく、50~120°C程度がより好ましい。また、リン酸形燃料電池で使用される電解質樹脂の場合では、130~220°C程度が好ましく、140~210°C程度がより好ましい。熱プレス温度を上記範囲内とすることで、触媒層中に含まれる水素イオン伝導性高分子電解質、電解質膜を構成する樹脂等を変質させる事無く、一体化した膜―電極接合体を作製することができる。2.固体高分子形燃料電池本発明の膜-電極接合体に公知又は市販のセパレータを設けることにより、本発明の膜-電極接合体を具備する、固体高分子形燃料電池を得ることができる。本発明によれば、各部材の位置ずれを抑えて一体化させた膜-電極接合体を提供することができる。以下に実施例及び比較例を挙げて、本発明をより詳細に説明する。なお、本発明は、以下の実施例に限定されるものではない。<材料>導電性多孔質層形成用ペースト組成物及び導電性多孔質基材形成用ペースト組成物の調製には、以下に示す材料を使用した。導電性炭素粒子:ファーネスブラックバルカンxc72R:キャボット社製、平均分子量1000~3000フッ素系樹脂:ポリテトラフルオロエチレンPTFEAD911L:旭硝子株製高分子重合体1:Nafionデュポン社製の5wtNafion溶液DE-520を使用した、Tg:130°C高分子重合体2:AP-2675昭和電工株製;スチレン-アクリル酸系共重合体樹脂を使用したエマルジョン;固形分50wt、Tg:0°C高分子重合体3:TLX-1068-1昭和電工株製:スチレン-アクリル酸系共重合体樹脂を使用したエマルジョン;固形分20wt、平均粒子径15~35nm、Tg:0°C導電性炭素繊維1:VGCFVGCF登録商標標準品:昭和電工株製;平均繊維径150nm、平均繊維長10~20μm、平均アスペクト比10~500導電性炭素繊維2:ドナカーボミルドS-2404大阪ガスケミカル株製;平均繊維径13μm、平均繊維長40μm、平均アスペクト比3分散剤:エマルゲンA60花王株製<触媒層-電解質膜積層体の製造>公知の材料を用いて、公知の方法により、触媒層-電解質膜積層体を作製した。具体的には、以下のとおりである。白金触媒担持炭素粒子4g田中貴金属工業株製、TEC10E50E、イオン伝導性高分子電解質溶液40gNafion5wt溶液:DE-520デュポン社製、蒸留水12g、n-ブタノール20g及びt-ブタノール20gを配合し、分散機にて攪拌混合することにより、アノード触媒層形成用ペースト組成物及びカソード触媒層形成用ペースト組成物を得た。アノード触媒層形成用ペースト組成物及びカソード触媒層形成用ペースト組成物を、それぞれアプリケーターを用いて転写基材材質:ポリエチレンテレフタレートフィルム上に塗工し、95°Cで30分程度乾燥させることにより触媒層を形成させて、アノード触媒層形成用転写シート及びカソード触媒層形成用転写シートを作製した。なお、触媒層の塗工量は、アノード触媒層、カソード触媒層共に白金担持量が0.45mg/cm2程度となるようにした。上記で作製したアノード触媒層形成用転写シート及びカソード触媒層形成用転写シートを用いて、電解質膜デュポン社製のNafion膜NR-212;膜厚50μm各面に、135°C、5MPaで2分間熱プレスを行った後、転写基材のみを剥がすことにより、電解質膜-触媒層積層体を作製した。実施例1~5、及び比較例1~4<実施例1>i第1の導電層導電性炭素粒子100重量部、フッ素系樹脂50重量部、導電性炭素繊維175重量部、高分子重合体11250重量部固形分62.5重量部、分散財25重量部及び水350重量部をメディア分散により分散させることにより第1の導電層形成用ペースト組成物を調合した。この第1の導電層形成用ペースト組成物を離型層が形成されたポリエチレンテレフタラートPETフィルム上にアプリケーターを用いて約50μmの厚みとなるように塗布した。該ペースト組成物の粘度は、せん断速度10001/sでせん断粘度が約150mPasの値であった。ペースト組成物の粘度の測定方法は、AntonPaar社製のhysicaMCR301を使用して測定した冶具には、直径50mm、角度1°の円錐型冶具を使用。なお、他の実施例及び比較例のペースト組成物についても同様の測定を実施した。その後、95°Cに設定した乾燥炉中で約15分乾燥させて、第1の導電層を作製した。ii第2の導電層導電性炭素繊維2100重量部、高分子重合体250重量部固形分25重量部、分散剤25重量部、高分子重合体160重量部固形分3重量部、水100重量部をメディア分散により分散させることにより第2の導電層形成用ペースト組成物を調合した。この第2の導電層形成用ペースト組成物を離型層が形成されたPETフィルム上にアプリケーターを用いて約150μmの厚みとなるように塗布した。該ペースト組成物の粘度は、せん断速度10001/sでせん断粘度が約70mPasの値であった。その後、95°Cに設定した乾燥炉中で約40分乾燥させて、第2の導電層を作製した。iii膜-電極接合体これらの第1の導電層及び第2の導電層を離型層が形成されたPET基材から剥離させ、触媒層-電解質膜積層体のカソード側触媒層表面に、第1の導電層の高分子重合体高分子重合体1が密に存在する表面を接触させて、尚且つ第2の導電層の高分子重合体高分子重合体1及び2が密に存在する表面を第1の導電層と隣接させて配置し、プレス温度100°C、プレス圧7.5kN、プレス時間2分の条件で熱プレスをすることにより、実施例1の膜-電極接合体を作製した。<実施例2>i第1の導電層導電性炭素粒子50重量部、導電性炭素繊維150重量部、高分子重合体12000重量部固形分100重量部、分散剤25重量部をメディア分散により分散させることにより導電性多孔質層形成用ペースト組成物を調合した。この導電性多孔質層形成用ペースト組成物を離型層が形成されたPETフィルム上にアプリケーターを用いて約50μmの厚みとなるように塗布した。該ペースト組成物の粘度は、せん断速度10001/sでせん断粘度が約285mPasの値であった。その後、95°Cに設定した乾燥炉中で約15分乾燥させて、第1の導電層を作製した。ii第2の導電層導電性炭素繊維2100重量部、高分子重合体250重量部固形分25重量部、分散剤25重量部、高分子重合体160重量部固形分3重量部、水100重量部をメディア分散により分散させることにより第2の導電層形成用ペースト組成物を調合した。この第2の導電層形成用ペースト組成物を離型層が形成されたPETフィルム上にアプリケーターを用いて約150μmの厚みとなるように塗布した。該ペースト組成物の粘度は、せん断速度10001/sでせん断粘度が約70mPasの値であった。その後、95°Cに設定した乾燥炉中で約40分乾燥させて、第2の導電層を作製した。iii膜-電極接合体これらの第1の導電層及び第2の導電層を離型層が形成されたPET基材から剥離させ、触媒層-電解質膜積層体のカソード側触媒層表面に、第1の導電層の高分子重合体高分子重合体1が密に存在する表面を接触させて、尚且つ第2の導電層の高分子重合体高分子重合体1及び2が密に存在する表面を第1の導電層と隣接させて配置し、プレス温度100°C、プレス圧7.5kN、プレス時間2分の条件で熱プレスをすることにより、実施例2の膜-電極接合体を作製した。<実施例3>i第1の導電層導電性炭素粒子100重量部、導電性炭素繊維1100重量部、高分子重合体31600重量部固形分320重量部、高分子重合体11600重量部固形分80重量部、エタノール250重量部をメディア分散により分散させることにより第1の導電層形成用ペースト組成物を調合した。この第1の導電層形成用ペースト組成物を離型層が形成されたPETフィルム上にアプリケーターを用いて約50μmの厚みとなる様に塗布した。該ペースト組成物の粘度は、せん断速度10001/sでせん断粘度が約170mPasの値であった。その後、95°Cに設定した乾燥炉中で約15分乾燥させて、第1の導電層を作製した。ii第2の導電層導電性炭素繊維2100重量部、高分子重合体250重量部固形分25重量部、分散剤25重量部、高分子重合体160重量部固形分3重量部、水100重量部をメディア分散により分散させることにより第2の導電層形成用ペースト組成物を調合した。この第2の導電層形成用ペースト組成物を離型層が形成されたPETフィルム上にアプリケーターを用いて約150μmの厚みとなるように塗布した。該ペースト組成物の粘度は、せん断速度10001/sでせん断粘度が約70mPasの値であった。その後、95°Cに設定した乾燥炉中で約40分乾燥させて、第2の導電層を作製した。iii膜-電極接合体これらの第1の導電層及び第2の導電層を離型層が形成されたPET基材から剥離させ、触媒層-電解質膜積層体のカソード側触媒層表面に、第1の導電層の高分子重合体高分子重合体1及び3が密に存在する表面を接触させて、尚且つ第2の導電層の高分子重合体高分子重合体1及び2が密に存在する表面を第1の導電層と隣接させて配置し、プレス温度100°C、プレス圧7.5kN、プレス時間2分の条件で熱プレスをすることにより、実施例3の膜-電極接合体を作製した。<実施例4>i第1の導電層導電性炭素粒子100重量部、フッ素系樹脂50重量部、導電性炭素繊維175重量部、高分子重合体31400重量部、高分子重合体11250重量部、分散剤25重量部及び水350重量部をメディア分散により分散させることにより第1の導電層形成用ペースト組成物を調合した。この第1の導電層形成用ペースト組成物を離型層が形成されたPETフィルム上にアプリケーターを用いて約50μmの厚みとなる様に塗布した。該ペースト組成物の粘度は、せん断速度10001/sでせん断粘度が約170mPasの値であった。その後、95°Cに設定した乾燥炉中で約15分乾燥させて、第1の導電層を作製した。ii第2の導電層導電性炭素繊維2100重量部、高分子重合体250重量部固形分25重量部、分散剤25重量部、高分子重合体160重量部固形分3重量部、水100重量部をメディア分散により分散させることにより第2の導電層形成用ペースト組成物を調合した。この第2の導電層形成用ペースト組成物を離型層が形成されたPETフィルム上にアプリケーターを用いて約150μmの厚みとなるように塗布した。該ペースト組成物の粘度は、せん断速度10001/sでせん断粘度が約70mPasの値であった。その後、95°Cに設定した乾燥炉中で約40分乾燥させて、第2の導電層を作製した。iii膜-電極接合体これらの第1の導電層及び第2の導電層を離型層が形成されたPET基材から剥離させ、触媒層-電解質膜積層体のカソード側触媒層表面に、第1の導電層の高分子重合体高分子重合体1及び3が密に存在する表面を接触させて、尚且つ第2の導電層の高分子重合体高分子重合体1及び2が密に存在する表面を第1の導電層と隣接させて配置し、プレス温度100°C、プレス圧7.5kN、プレス時間2分の条件で熱プレスをすることにより、実施例4の膜-電極接合体を作製した。<実施例5>i第1の導電層導電性炭素粒子100重量部、フッ素系樹脂50重量部、導電性炭素繊維175重量部、高分子重合体11250重量部、分散財25重量部及び水1050重量部をメディア分散により分散させることにより第1の導電層形成用ペースト組成物を調合した。この第1の導電層形成用ペースト組成物を離型層が形成されたポリエチレンテレフタラートPETフィルム上にアプリケーターを用いて約50μmの厚みとなるように塗布した。該ペースト組成物の粘度は、せん断速度10001/sでせん断粘度が約60mPasの値であった。その後、95°Cに設定した乾燥炉中で約30分乾燥させて、第1の導電層を作製した。ii第2の導電層導電性炭素繊維2100重量部、高分子重合体250重量部固形分25重量部、分散剤25重量部、高分子重合体160重量部固形分3重量部、水100重量部をメディア分散により分散させることにより第2の導電層形成用ペースト組成物を調合した。この第2の導電層形成用ペースト組成物を離型層が形成されたPETフィルム上にアプリケーターを用いて約150μmの厚みとなるように塗布した。該ペースト組成物の粘度は、せん断速度10001/sでせん断粘度が約70mPasの値であった。その後、95°Cに設定した乾燥炉中で約30分乾燥させて、第2の導電層を作製した。iii膜-電極接合体これらの第1の導電層及び第2の導電層を離型層が形成されたPET基材から剥離させ、触媒層-電解質膜積層体のカソード側触媒層表面に、第1の導電層の高分子重合体高分子重合体1が密に存在する表面を接触させて、尚且つ第2の導電層の高分子重合体高分子重合体1及び2が密に存在する表面を第1の導電層と隣接させて配置し、プレス温度100°C、プレス圧7.5kN、プレス時間2分の条件で熱プレスをすることにより、実施例5の膜-電極接合体を作製した。<比較例1>実施例1と同様の材料組成で調合し、第1の導電層形成用ペースト組成物と第2の導電層形成用ペースト組成物をそれぞれ作製した。これらの第1の導電層形成用ペースト組成物及び第2の導電層形成用ペースト組成物をそれぞれ離型層が形成されたPETフィルム上にアプリケーターを用いて、第1の導電層は約50μm、第2の導電層は約150μmの厚みとなるように塗布した。これらの第1の導電層及び第2の導電層を離型層が形成されたPET基材から剥離させ、触媒層-電解質膜積層体のカソード側触媒層表面に、第1の導電層の高分子重合体高分子重合体1が密に存在する表面を接触させて、尚且つ第2の導電層の高分子重合体高分子重合体1及び2が疎な表面を第1の導電層と隣接させて配置し、プレス温度100°C、プレス圧7.5kN、プレス時間2分の条件で熱プレスをすることにより、比較例1の膜-電極接合体を作製した。<比較例2>実施例2と同様の材料組成で調合し、第1の導電層形成用ペースト組成物と第2の導電層形成用ペースト組成物をそれぞれ作製した。これらの第1の導電層形成用ペースト組成物及び第2の導電層形成用ペースト組成物をそれぞれ離型層が形成されたPETフィルム上にアプリケーターを用いて、第1の導電層は約50μm、第2の導電層は約150μmの厚みとなるように塗布した。これらの第1の導電層及び第2の導電層を離型層が形成されたPET基材から剥離させ、触媒層-電解質膜積層体のカソード側触媒層表面に、第1の導電層の高分子重合体高分子重合体1が密に存在する表面を接触させて、尚且つ第2の導電層の高分子重合体高分子重合体1及び2が疎な表面を第1の導電層と隣接させて配置し、プレス温度100°C、プレス圧7.5kN、プレス時間2分の条件で熱プレスをすることにより、比較例2の膜-電極接合体を作製した。<比較例3>実施例3と同様の材料組成で調合し、第1の導電層形成用ペースト組成物と第2の導電層形成用ペースト組成物をそれぞれ作製した。これらの第1の導電層形成用ペースト組成物及び第2の導電層形成用ペースト組成物をそれぞれ離型層が形成されたPETフィルム上にアプリケーターを用いて、第1の導電層は約50μm、第2の導電層は約150μmの厚みとなるように塗布した。これらの第1の導電層及び第2の導電層を離型層が形成されたPET基材から剥離させ、触媒層-電解質膜積層体のカソード側触媒層表面に、第1の導電層の高分子重合体高分子重合体1及び3が密に存在する表面を接触させて、尚且つ第2の導電層の高分子重合体高分子重合体1及び2が疎な表面を第1の導電層と隣接させて配置し、プレス温度100°C、プレス圧7.5kN、プレス時間2分の条件で熱プレスをすることにより、比較例3の膜-電極接合体を作製した。<比較例4>実施例4と同様の材料組成で調合し、第1の導電層形成用ペースト組成物と第2の導電層形成用ペースト組成物をそれぞれ作製した。これらの第1の導電層形成用ペースト組成物及び第2の導電層形成用ペースト組成物をそれぞれ離型層が形成されたPETフィルム上にアプリケーターを用いて、第1の導電層は約50μm、第2の導電層は約150μmの厚みとなるように塗布した。これらの第1の導電層及び第2の導電層を離型層が形成されたPET基材から剥離させ、触媒層-電解質膜積層体のカソード側触媒層表面に、第1の導電層の高分子重合体高分子重合体1及び3が密に存在する表面を接触させて、尚且つ第2の導電層の高分子重合体高分子重合体1及び2が疎な表面を第1の導電層と隣接させて配置し、プレス温度100°C、プレス圧7.5kN、プレス時間2分の条件で熱プレスをすることにより、比較例4の膜-電極接合体を作製した。<第1の導電層の評価試験>実施例を代表して、実施例1と実施例5の第1の導電層の表裏面を、エネルギー分散型蛍光X線分析により観察した結果を表1に示す。その結果、Nafion樹脂とPTFE樹脂が保有するF元素とS元素の存在割合が、第1の導電層の表裏で差異があり、第1の導電層の表裏でPTFEとNafionが共に偏析していることが確認できた。また、実施例1の結果に比べ、実施例5の結果はその差が顕著であり、第1の導電層形成用ペースト組成物を低粘度にすることにより、樹脂がより偏析しやすくなることが確認できた。なお、実施例2~4についても、同様の傾向となる。なお、表1において、PETフィルム接触面とは、第1の導電層からPETフィルムを剥離する前にPETフィルムと接触していた面を示し、PETフィルム非接触面とは、PETフィルム接触面と反対側の面を示す。<膜-電極接合体の評価試験>中温プレス装置テスター産業株製を使用して、実施例1~5及び比較例1~4の膜-電極接合体における触媒層-第1の導電層間、第1の導電層-第2の導電層間での接着性を測定した。なお、接着性の評価は、膜同士が剥れない状態で接着したかどうかを主観的に判断した。具体的には、○:強固に接着しており、手で容易に剥離させることが出来ない状態×:手により容易に剥離させることが出来る。または接着していない状態と判断した。結果を表2に示す。触媒層-第1の導電層間及び第1の導電層-第2の導電層間で共に高い接着性を示すためには、実施例1~5に示すように、第1の導電層中の触媒層と接触する面を高分子重合体が密に存在する面とし、第2の導電層中の第1の導電層と接触する面を高分子重合体が密に存在する面とする必要性が確認できた。以上の結果から、第1の導電層の高分子重合体が密に存在する面を触媒層側に配置し、その第1の導電層側に第2の導電層の高分子重合体が密に存在する面を配置させることで、電解質樹脂への影響の少ない低温での熱プレスにて、一体化した膜-電極接合体を作製することができた。